(57)【要約】【課題】熱伝導性及び充填性がいずれも高く、永久磁石の冷却性を大幅に高めることが可能な接着剤を提供する。【解決手段】モータ１の永久磁石５を固定するのに用いる接着剤６であって、メソゲン基及び重合性基を分子中に含むモノマー７の１００重量部に対して、重合性基を含み室温から１００℃の範囲で液状の樹脂８の１０重量部を少なくとも含み、メソゲン基の延在方向を熱伝導方向に略一致させた。【選択図】   図４
2005204352.tif 000002
【特許請求の範囲】
【請求項１】
モータの永久磁石を固定するのに用いる接着剤であって、メソゲン基及び重合性基を分子中に含むモノマー１００重量部に対して、重合性基を含み室温から１００℃の範囲で液状の樹脂１０重量部を少なくとも含み、メソゲン基の延在方向を熱伝導方向に略一致させたことを特徴とする接着剤。
【請求項２】
モノマー及び液状の樹脂が重合性基としてエポキシ基を有する請求項１に記載の接着剤。
【請求項３】
モノマー及び液状の樹脂よりも熱伝導率の高いフィラーを有している請求項１又は２に記載の接着剤。
【請求項４】
フィラーが絶縁性を有している請求項３に記載の接着剤。
【請求項５】
モータの磁石固定部に永久磁石を固定するに際して、請求項１〜４のいずれかに記載の接着剤を永久磁石とモータの磁石固定部との間に塗布した後、上記永久磁石に磁力を与える熱処理の段階で接着剤を熱硬化させて、これにより生じる接着力でモータの磁石固定部に永久磁石を固定することを特徴とするモータに対する永久磁石の固定方法。
【請求項６】
接着剤の熱硬化温度を永久磁石の磁力が減じる温度よりも低く設定する請求項５に記載のモータに対する永久磁石の固定方法。
【請求項７】
永久磁石が請求項１〜４のいずれかに記載の接着剤を用いて固定してあることを特徴とする永久磁石式モータ。
【発明の詳細な説明】
【技術分野】
【０００１】
本発明は、永久磁石式モータに係り、特に、永久磁石を固定するのに好適な接着剤及び永久磁石の固定方法に関するものである。
【背景技術】
【０００２】
永久磁石式モータは、その出力が増すと、ステータに巻いたコイルの電流が増して発熱したり、永久磁石内の過電流によって発熱したりするが、この永久磁石の発熱に伴う温度上昇は、永久磁石の磁力が減じてしまうといった事態を招く恐れがあるため、モータの出力性能の維持ないし向上を実現し得る冷却技術の構築が望まれている。
【０００３】
【非特許文献１】「機械工学便覧」社団法人 日本機械学会 発行 昭和６３年５月１５日 Ａ８−４６〜Ａ８−５６
【発明の開示】
【発明が解決しようとする課題】
【０００４】
ところが、従来の永久磁石式モータにおいて、永久磁石を固定するのに用いる接着剤は、熱伝導率が低いこと、充填性が悪いこと、といった欠点を有しており、磁石固定部と永久磁石との間の接着層が、発熱した永久磁石の断熱層として作用してしまうことから、永久磁石の冷却の妨げとなっている。
【０００５】
そこで、熱伝導性フィラーを充填して、接着剤の熱伝導性及び充填性を高める試みがなされているが、熱伝導性フィラーを多く充填した場合には、接着剤の粘性が上昇して充填時に空気を巻き込んでしまい、一方、熱伝導性フィラーの充填量を少なく抑えた場合には、満足し得る熱伝導性を得ることができず、結果として、いずれの場合も、永久磁石の冷却性を高めることができないという問題があり、この問題を解決することが従来の課題となっていた。
【０００６】
本発明は、上記した従来の課題に着目してなされたもので、熱伝導性及び充填性がいずれも高く、永久磁石の冷却性を大幅に高めることが可能な接着剤を提供することを目的としている。
【課題を解決するための手段】
【０００７】
本発明は、モータの永久磁石を固定するのに用いる接着剤であって、メソゲン基及び重合性基を分子中に含むモノマー１００重量部に対して、重合性基を含み室温から１００℃の範囲で液状の樹脂１０重量部を少なくとも含み、メソゲン基の延在方向を熱伝導方向に略一致させた構成としたことを特徴としており、この接着剤の構成を前述した従来の課題を解決するための手段としている。
【０００８】
また、本発明のモータに対する永久磁石の固定方法は、モータの磁石固定部に永久磁石を固定するに際して、上記接着剤を永久磁石とモータの磁石固定部との間に塗布した後、上記永久磁石に磁力を与える熱処理の段階で接着剤を熱硬化させて、これにより生じる接着力でモータの磁石固定部に永久磁石を固定する構成としている。
【０００９】
さらに、本発明のモータにおいて、永久磁石が上記接着剤を用いて固定してある構成としている。
【００１０】
本発明の接着剤において、メソゲン基とは、液晶性を発現する官能基を示す。具体的には、表１に示すように、ビフェニル，ターフェニル，フェニルベンゾエート，アゾベンゼン，スチルべンやその誘導体などが挙げられる。
【００１１】
【表１】
2005204352.tif 000003
【００１２】
通常、メソゲン基を含むモノマーは常温で固体であり、その取り扱いは困難であるが、室温から１００℃で液状の樹脂１０重量部を少なくとも含んでいることから、ペースト状又は液状となり、取り扱いが易しくなる。永久磁石は、高温で磁力が減じてしまうが、磁力の減り始め温度まで加熱溶融させることなく塗布することができる。
【００１３】
本発明の接着剤では、モノマー中に液晶性を発現するメソゲン基を有しているので、液晶状態では、図１に示すように、分子が高次構造を形成し、その結果、高分子材料の熱伝導媒体とされているフォノンによる熱伝導が促進されることとなる。
【００１４】
一方、本発明のモータに対する永久磁石の固定方法において、接着剤が硬化する前に磁場を印加することで、図２に示すように、接着剤中のメソゲン基（７）の分子鎖を磁場方向に配向させることができ、磁場を印加しながら熱処理すれば、メソゲン基を上記のように配向した状態で固定化して、この配向状態を使用中も維持することが可能になる。
【００１５】
ここで、メソゲン基は、その分子鎖の軸方向の熱伝導率が高いことから、磁場方向、すなわち、ロータの径方向の熱伝導性が向上する。したがって、磁石の熱伝導方向と接着剤の熱伝導方向とが一致することから、磁石で発した熱をロータへ効率良く伝達可能となり、加えて、磁石に磁力を与える工程で印加する磁場を利用できるので、分子鎖の配向のための磁場印加工程を別個に設ける必要がなくなる。
【発明の効果】
【００１６】
本発明の接着剤によれば、上記した構成としているので、熱伝導を促進させることができ、したがって、永久磁石の冷却性能の大幅な向上を実現することが可能であるという非常に優れた効果がもたらされる。
【発明を実施するための最良の形態】
【００１７】
本発明の接着剤において、モノマー及び液状の樹脂が重合性基としてエポキシ基を有する構成を採用することができ、この場合には、重合後の硬化物は熱的にも機械的にも安定し、磁石や磁石固定部をはじめとして様々な物に対して良好な接着力を得ることができる。
【００１８】
また、本発明の接着剤において、モノマー及び液状の樹脂よりも熱伝導率の高いフィラーを有している構成としてもよく、このような構成を採用することで、磁石固定部と永久磁石との間の接着層の熱伝導効率を高めることが可能となる。
【００１９】
さらに、本発明の接着剤において、フィラーが絶縁性を有している構成とすることもでき、この場合には、接着層に渦電流発生に伴う発熱が起こらない。ここで、絶縁性フィラーとしては、絶縁性及び熱伝導性の観点から、例えば、アルミナ、シリカ、酸化マグネシウム、酸化ベリリウム、窒化アルミ、窒化ホウ素、窒化けい素、炭化けい素、ダイヤモンド等を使用することができる。
【００２０】
一方、本発明のモータに対する永久磁石の固定方法において、接着剤が硬化する温度を永久磁石の磁力が減じる温度よりも低く設定することができ、このような構成を採用することで、永久磁石の磁力が減じるのを回避することが可能である。
【００２１】
そして、本発明のモータでは、永久磁石を上記接着剤を用いて固定するように成すことで、発熱した永久磁石の熱伝導性を高めて温度の上昇を少なく抑え得ることとなり、その結果、出力の向上が図られることとなる。
【実施例】
【００２２】
以下、本発明を図面に基づいて説明する。
【００２３】
［実施例１］
図３及び図４は本発明の一実施例を示している。
【００２４】
図３に示すように、この永久磁石式モータ１は、ステータコア２と、ロータ３と、シャフト４を備えており、ロータ３に設けた軸方向に貫通する磁石用孔（モータの磁石固定部）３ａには、永久磁石５が接着剤６を介して固定してある。
【００２５】
上記接着剤６は、図４に示すように、メソゲン基を含むモノマー７と１００℃で液状の樹脂８とで主として構成してあって、その配合比は、モノマー１００重量部に対して樹脂１０重量部としてある。そして、この実施例では絶縁フィラー９が配合してあり、モノマー７及び液状の樹脂８は重合性基としてエポキシ基を有している。
【００２６】
上記ロータ３の磁石用孔３ａに永久磁石５を固定するに際しては、接着剤６をロータ３の磁石用孔３ａと永久磁石５との間に塗布した後、永久磁石５に磁力を与える熱処理の段階で接着剤６を熱硬化させて、これにより生じる接着力でロータ３の磁石用孔３ａに永久磁石５を固定するようにしている。
【００２７】
この場合、接着剤６を熱硬化させる前に磁場を印加することにより、メソゲン基を一方向に規則的に配向させている、すなわち、メソゲン基の延在方向を熱伝導方向に略一致させている。
【００２８】
上記接着剤６の樹脂８はその配向方向の熱伝導性が良いので、発熱した永久磁石の５の熱をロータ３に効率良く伝達可能であり、また、モノマー７及び液状の樹脂８が重合性基としてエポキシ基を有していることから、熱的にも機械的にも安定した接着性が得られる。なお、図４では、絶縁フィラー９の粒子径が均一な場合を示しているが、絶縁フィラー９の粒子径が互いに異なっていても何ら支障はない。
【００２９】
［実施例２］
図５は本発明の他の実施例を示しており、この実施例では、磁場を印加せずに接着剤２６を熱硬化させるようにしていて、他の構成は先の実施例と同じである。
【００３０】
上記したように、磁場を印加せずに接着剤２６を熱硬化させているので、図５に示すように、メソゲン基を含んだモノマー７を一方向に規則的に配向させているとは言えないが、メソゲン基を含んだモノマー７は、磁場を印加しなくても自己配向する特性を有していることから、上記接着剤２６は、メソゲン基を含まないモノマーからなる接着剤と比較して熱伝導性に優れている。
【００３１】
［実施例３］
図６は本発明のさらに他の実施例を示しており、この実施例では、接着剤３６が絶縁フィラー９を含まない場合を示していて、他の構成は実施例１と同じである。
【００３２】
この実施例において、接着剤３６を熱硬化させる前に磁場を印加することにより、メソゲン基を一方向に規則的に配向させている、すなわち、メソゲン基の延在方向を熱伝導方向に略一致させているので、発熱した永久磁石の５の熱をロータ３に効率良く伝達可能であり、また、上記接着剤３６は、メソゲン基を含まないモノマーからなる接着剤と比較して熱伝導性に優れている。
【００３３】
［実施例４］
図７は本発明のさらに他の実施例を示しており、この実施例では、接着剤４６をメソゲン基を含むモノマー４７と１００℃で液状の樹脂４８とから主として構成している。この接着剤４６のモノマー４７は、アクリル酸エステルや、メタクリル酸エステル等のアクリル系の重合性基を有しており、他の構成は実施例１と同じである。
【００３４】
この実施例において、実施例１のエポキシ基を含むモノマー７から得られるエポキシ樹脂よりも耐熱性や耐湿性等の性能が劣ることから、モータの使用環境によってクラックＣが生じる可能性がないとは言えないものの、上記接着剤４６も、メソゲン基を含まないモノマーからなる接着剤と比較して熱伝導性に優れている。
【００３５】
［実施例５］
図８は本発明のさらに他の実施例を示しており、この実施例では、接着剤５６が導電性のフィラー５９を配合している場合を示していて、他の構成は実施例１と同じである。
【００３６】
この実施例において、接着剤５６のフィラー５９が導電性を有していることから、この接着剤５６の層に渦電流発生に伴う発熱が生じる可能性がないとは言えないものの、上記接着剤５６も、メソゲン基を含まないモノマーからなる接着剤と比較して熱伝導性に優れている。
【００３７】
［比較例１］
図９は比較例を示しており、この比較例の接着剤９６は、メソゲン基を含まない樹脂９８と熱伝導性のフィラー９９とから主として構成してある。
【００３８】
この比較例において、熱伝導性の向上を図って、熱伝導性フィラー９９を高充填するようにしたため、接着剤９６の粘度が高くなって、接着剤充填時に空気Ａを巻き込んでしまい、その結果、上記した実施例１〜５の接着剤と比較して冷却性能が劣ってしまう。
【００３９】
［比較例２］
図１０は他の比較例を示しており、この比較例の接着剤１０６は、メソゲン基を含まない樹脂１０８から主として構成してある。
【００４０】
この比較例において、フィラーを省いた分だけ充填性を高めることで、冷却性能の向上を図っているが、接着剤１０６の熱伝導性が低くなり、その結果、上記した実施例１〜５の接着剤と比較して冷却性能が劣ってしまう。
【００４１】
［比較例３］
図１１はさらに他の比較例を示しており、この比較例の接着剤１１６は、メソゲン基を含むモノマー７と１００℃で液状の樹脂８とで主として構成してあるが、その配合比をモノマー１００重量部に対して樹脂１０重量部以下としている。
【００４２】
この比較例において、液状樹脂の配合比が少ないため、接着剤１１６を充填する際には、永久磁石５の減磁開始温度以上に加熱して溶融させる必要があり、したがって、モータの出力性能が低下してしまう。
【産業上の利用可能性】
【００４３】
上記した実施例において、ロータ３に４つの磁石用孔３ａを形成して、これらの磁石用孔３ａに永久磁石５をそれぞれ配置するようにしているが、永久磁石５の形状や個数はこれに限定されるものではなく、磁気設計に基づいて、適宜形状の永久磁石５を必要数配置することができる。
【図面の簡単な説明】
【００４４】
【図１】本発明の接着剤に用いる液晶高分子を説明する図である。
【図２】本発明の接着剤中のメソゲン基の延在方向が磁場方向に配向される状況を説明する図である。
【図３】本発明の一実施例による接着剤を用いたモータの軸方向と直交する方向の断面説明図である。（実施例１）
【図４】図３に示したモータの軸方向に沿う方向の部分拡大断面説明図である。（実施例１）
【図５】本発明の他の実施例による接着剤を用いたモータの軸方向に沿う方向の部分拡大断面説明図である。（実施例２）
【図６】本発明のさらに他の実施例による接着剤を用いたモータの軸方向に沿う方向の部分拡大断面説明図である。（実施例３）
【図７】本発明のさらに他の実施例による接着剤を用いたモータの軸方向に沿う方向の部分拡大断面説明図である。（実施例４）
【図８】本発明のさらに他の実施例による接着剤を用いたモータの軸方向に沿う方向の部分拡大断面説明図である。（実施例５）
【図９】比較例による接着剤を用いたモータの軸方向に沿う方向の部分拡大断面説明図である。（比較例１）
【図１０】他の比較例による接着剤を用いたモータの軸方向に沿う方向の部分拡大断面説明図である。（比較例２）
【図１１】さらに他の比較例による接着剤を用いたモータの軸方向に沿う方向の部分拡大断面説明図である。（比較例３）
【符号の説明】
【００４５】
１   永久磁石式モータ
３ａ 磁石用孔（モータの磁石固定部）
５   永久磁石
６，２６，３６，４６，５６   接着剤
７   メソゲン基及びエポキシ基を含むモノマー
８，４８   液状の樹脂
９，５９   フィラー
【図１】
2005204352.tif 000004
【図２】
2005204352.tif 000005
【図３】
2005204352.tif 000006
【図４】
2005204352.tif 000007
【図５】
2005204352.tif 000008
【図６】
2005204352.tif 000009
【図７】
2005204352.tif 000010
【図８】
2005204352.tif 000011
【図９】
2005204352.tif 000012
【図１０】
2005204352.tif 000013
【図１１】
2005204352.tif 000014